(57)【要約】【課題】ラベルに用いた際に、ダイカット性能に優れる粘着剤組成物およびラベル用粘着剤組成物を提供すること。【解決手段】ブロック共重合体組成物および炭化水素樹脂を含有する粘着剤組成物であって、前記ブロック共重合体組成物が、芳香族ビニル−イソプレン−芳香族ビニルトリブロック共重合体、および、芳香族ビニル−イソプレンジブロック共重合体を含有し、前記ブロック共重合体組成物中の重合体成分全体に占める芳香族ビニル単量体単位の含有量が１０〜３０質量％であり、前記炭化水素樹脂が、脂肪族単量体単位、または、脂肪族単量体単位および芳香族単量体単位を含有し、前記炭化水素樹脂中の前記芳香族単量体単位の含有量が全単量体単位に対して４０質量％以下であり、前記炭化水素樹脂のＺ平均分子量が５，０００以上であり、破断強度が６．０ＭＰａ未満、かつ破断伸びが１，３００％未満である粘着剤組成物を提供する。【選択図】  なし【特許請求の範囲】
【請求項１】
ブロック共重合体組成物および炭化水素樹脂を含有する粘着剤組成物であって、
前記ブロック共重合体組成物が、芳香族ビニル−イソプレン−芳香族ビニルトリブロック共重合体、および、芳香族ビニル−イソプレンジブロック共重合体を含有し、前記ブロック共重合体組成物中の重合体成分全体に占める芳香族ビニル単量体単位の含有量が１０〜３０質量％であり、
前記炭化水素樹脂が、脂肪族単量体単位、または、脂肪族単量体単位および芳香族単量体単位を含有し、前記炭化水素樹脂中の前記芳香族単量体単位の含有量が全単量体単位に対して４０質量％以下であり、前記炭化水素樹脂のＺ平均分子量が５，０００以上であり、
破断強度が６．０ＭＰａ未満、かつ破断伸びが１，３００％未満である
粘着剤組成物。
【請求項２】
前記炭化水素樹脂の重量平均分子量が２，５００以上であり、軟化点が９０℃以上である請求項１に記載の粘着剤組成物。
【請求項３】
前記トリブロック共重合体が、
一般式（Ａ）：Ａｒ１ａ−Ｄａ−Ａｒ２ａ
（式中、Ａｒ１ａは、重量平均分子量が５，０００〜２０，０００のポリ芳香族ビニルブロック、Ａｒ２ａは、重量平均分子量が２５，０００〜４００，０００のポリ芳香族ビニルブロック、Ｄａは、ポリイソプレンブロックを表す）で表される請求項１または２に記載の粘着剤組成物。
【請求項４】
前記炭化水素樹脂の含有量が、前記ブロック共重合体組成物１００質量部に対して、１０〜５００質量部である請求項１〜３のいずれかに記載の粘着剤組成物。
【請求項５】
請求項１〜４のいずれかに記載の粘着剤組成物からなるラベル用粘着剤組成物。
【発明の詳細な説明】
【技術分野】
【０００１】
本発明は、粘着剤組成物およびラベル用粘着剤組成物に関し、さらに詳しくは、ラベルに用いた際に、ダイカット性能に優れる粘着剤組成物およびラベル用粘着剤組成物に関する。
【背景技術】
【０００２】
近年、環境問題、省エネルギー、省資源等の観点から、溶剤を使用せず、ホットメルト加工できる粘着剤組成物が推奨されており、このような粘着剤組成物に使用するエラストマーとしてスチレン−イソプレン−スチレンブロック共重合体が広く用いられている。
【０００３】
粘着剤組成物には、初期接着力、剥離接着強さおよび保持力等の粘着性能が要求されている。そして、これらの粘着性能を向上させる目的で、様々な検討が行われてきた。
【０００４】
例えば、特許文献１には、芳香族ビニル−イソプレン−芳香族ビニルトリブロック共重合体（Ａ）と、芳香族ビニル−イソプレンジブロック共重合体（Ｂ）と、を含有してなるブロック共重合体組成物であって、
（ｉ）前記トリブロック共重合体（Ａ）のポリイソプレンブロックの重量平均分子量ＭｗＤａと前記ジブロック共重合体（Ｂ）のポリイソプレンブロックの重量平均分子量ＭｗＤｂとの比（ＭｗＤａ／ＭｗＤｂ）が０．５以上１未満であり、
（ｉｉ）含まれる重合体成分全体に占める芳香族ビニル単量体単位の割合が１０〜３０質量％であり、
（ｉｉｉ）破断強度が８ＭＰａ未満、かつ破断伸びが１１００％未満である
ことを特徴とするブロック共重合体組成物と粘着付与樹脂とを含有する粘着剤組成物が開示されている。
【先行技術文献】
【特許文献】
【０００５】
【特許文献１】国際公開第２０１６／０５２３１０号
【発明の概要】
【発明が解決しようとする課題】
【０００６】
しかしながら、従来の粘着剤組成物には、ダイカット性能について、未だ改善の余地がある。
【０００７】
本発明は、このような実状に鑑みてなされたものであり、その目的は、ラベルに用いた際に、ダイカット性能に優れる粘着剤組成物およびラベル用粘着剤組成物を提供することにある。
【課題を解決するための手段】
【０００８】
本発明者らは、上記目的を達成すべく検討を行ったところ、トリブロック共重合体およびジブロック共重合体を含有するブロック共重合体組成物と炭化水素樹脂とを含有する組成物において、ブロック共重合体組成物中の芳香族ビニル単量体単位の含有量、炭化水素樹脂中の脂肪族単量体単位および芳香族単量体単位の含有量、ならびに、炭化水素樹脂のＺ平均分子量を適切に調整し、なおかつ、破断強度および破断伸びを適切に調整すると、このような組成物を用いて得られるラベルがダイカット性能に優れることを見出し、本発明を完成するに至った。
【０００９】
すなわち、本発明によれば、ブロック共重合体組成物および炭化水素樹脂を含有する粘着剤組成物であって、前記ブロック共重合体組成物が、芳香族ビニル−イソプレン−芳香族ビニルトリブロック共重合体、および、芳香族ビニル−イソプレンジブロック共重合体を含有し、前記ブロック共重合体組成物中の重合体成分全体に占める芳香族ビニル単量体単位の含有量が１０〜３０質量％であり、前記炭化水素樹脂が、脂肪族単量体単位、または、脂肪族単量体単位および芳香族単量体単位を含有し、前記炭化水素樹脂中の前記芳香族単量体単位の含有量が全単量体単位に対して４０質量％以下であり、前記炭化水素樹脂のＺ平均分子量が５，０００以上であり、破断強度が６．０ＭＰａ未満、かつ破断伸びが１，３００％未満である粘着剤組成物が提供される。
【００１０】
本発明の粘着剤組成物において、前記炭化水素樹脂の重量平均分子量が２，５００以上であり、軟化点が９０℃以上であることが好ましい。
本発明の粘着剤組成物において、前記トリブロック共重合体が、
一般式（Ａ）：Ａｒ１ａ−Ｄａ−Ａｒ２ａ
（式中、Ａｒ１ａは、重量平均分子量が５，０００〜２０，０００のポリ芳香族ビニルブロック、Ａｒ２ａは、重量平均分子量が２５，０００〜４００，０００のポリ芳香族ビニルブロック、Ｄａは、ポリイソプレンブロックを表す）で表されることが好ましい。
本発明の粘着剤組成物において、前記炭化水素樹脂の含有量が、前記ブロック共重合体組成物１００質量部に対して、１０〜５００質量部であることが好ましい。
【００１１】
また、本発明によれば、上記の粘着剤組成物からなるラベル用粘着剤組成物が提供される。
【発明の効果】
【００１２】
本発明によれば、ラベルに用いた際に、ダイカット性能に優れる粘着剤組成物およびラベル用粘着剤組成物を提供することができる。
【発明を実施するための形態】
【００１３】
本発明の粘着剤組成物は、特定のブロック共重合体組成物および特定の炭化水素樹脂を含有し、破断強度が６．０ＭＰａ未満、かつ破断伸びが１３００％未満である。本発明の粘着剤組成物は、このような構成を備えることから、ラベルの粘着剤層を形成することができ、得られるラベルは、初期接着力、剥離接着強さおよび保持力等の粘着性能に優れており、しかも、ダイカット性能に優れている。すなわち、本発明の粘着剤組成物を用いて得られるラベルは、ダイカッターにより切断しても、粘着剤層が糸を引いたり、ダイカッターが備える刀に粘着剤組成物が付着したりせず、容易に切断することができる。
【００１４】
本発明の粘着剤組成物の破断強度は、６．０ＭＰａ未満であり、一層優れたダイカット性能が得られることから、好ましくは５．５ＭＰａ未満であり、より好ましくは５．０ＭＰａ未満であり、下限は特に限定されない。
【００１５】
本発明において、破断強度は、粘着剤組成物から得られる１ｍｍ厚のシートを用い、ＪＩＳ Ｋ ６２５１に準じた方法で測定する。
【００１６】
本発明の粘着剤組成物の破断伸びは、１，３００％未満であり、一層優れたダイカット性能が得られることから、好ましくは１，２００％未満であり、より好ましくは１，１００％未満であり、下限は特に限定されないが、１００％以上であってよい。
【００１７】
本発明において、破断伸びは、粘着剤組成物から得られる１ｍｍ厚のシートを用い、ＪＩＳ Ｋ ６２５１に準じた方法で測定する。
【００１８】
＜ブロック共重合体組成物＞
本発明の粘着剤組成物に含有されるブロック共重合体組成物は、芳香族ビニル−イソプレン−芳香族ビニルトリブロック共重合体（以下、単に「トリブロック共重合体」ということがある）、および、芳香族ビニル−イソプレンジブロック共重合体（以下、単に「ジブロック共重合体」ということがある）を含有する。
【００１９】
ブロック共重合体組成物において、トリブロック共重合体とジブロック共重合体との質量比（トリブロック共重合体／ジブロック共重合体）は、より優れたダイカット性能が得られることから、好ましくは１０／９０〜７０／３０、より好ましくは１５／８５〜６０／４０である。
【００２０】
ブロック共重合体組成物中の重合体成分全体に占める芳香族ビニル単量体単位の含有量は、１０〜３０質量％であり、より優れたダイカット性能が得られることから、好ましくは１２〜３０質量％であり、より好ましくは１５〜２８質量％である。
【００２１】
ブロック共重合体組成物の重量平均分子量は、特に限定されるものではないが、より優れたダイカット性能が得られることから、好ましくは７０，０００〜３００，０００であり、より好ましくは８５，０００〜２７０，０００であり、さらに好ましくは１００，０００〜２５０，０００である。
【００２２】
また、ブロック共重合体組成物の重量平均分子量（Ｍｗ）と数平均分子量（Ｍｎ）との比（Ｍｗ／Ｍｎ）で表わされる分子量分布は、特に限定されるものではないが、好ましくは１．０１〜１０であり、より好ましくは１．０１〜５であり、さらに好ましくは１．０１〜３である。
【００２３】
芳香族ビニル−イソプレン−芳香族ビニルトリブロック共重合体は、〔ポリ芳香族ビニルブロック〕−〔ポリイソプレンブロック〕−［ポリ芳香族ビニルブロック］からなるトリブロック共重合体である。
【００２４】
トリブロック共重合体が有するポリ芳香族ビニルブロック（以下、「ポリ芳香族ビニルブロック（Ａｒ）」ということがある）は、トリブロック共重合体の重合体鎖において、芳香族ビニル単量体単位を主たる構成単位として含有する部分をいう。
【００２５】
ポリ芳香族ビニルブロック（Ａｒ）においては、芳香族ビニル単量体単位の含有量が、好ましくは８０質量％以上であり、より好ましくは１００質量％である。ポリ芳香族ビニルブロック（Ａｒ）における芳香族ビニル単量体単位含有量が少なすぎると、得られる粘着剤組成物の粘着性能が劣る場合がある。
【００２６】
ポリ芳香族ビニルブロック（Ａｒ）を得るための芳香族ビニル単量体としては、スチレン；α−メチルスチレン、ｏ−メチルスチレン、ｍ−メチルスチレン、ｐ−メチルスチレン、２，４−ジメチルスチレン、エチルスチレン、ｐ−ｔｅｒｔ−ブチルスチレン等のアルキル置換スチレン類；４−クロロスチレン、２−ブロモスチレン、３，５−ジフルオロスチレン等のハロゲン置換スチレン類；４−メトキシスチレン、３，５−ジメトキシスチレン等のアルコキシ置換スチレン類；等が挙げられる。これらの中でも、優れた粘着性能とダイカット性能、及び入手容易性の観点から、スチレン、アルキル置換スチレンが好ましく、スチレンが特に好ましい。
【００２７】
ポリ芳香族ビニルブロック（Ａｒ）は、本発明の効果を実質的に阻害しない範囲であれば、芳香族ビニル単量体と、芳香族ビニル単量体と共重合可能な他の単量体とを共重合して得られるものであってもよい。
芳香族ビニル単量体と共重合可能な他の単量体の具体例としては、１，３−ブタジエン、イソプレン、２，３−ジメチル−１，３−ブタジエン，１，３−ペンタジエン等の共役ジエン単量体が挙げられる。
【００２８】
ポリ芳香族ビニルブロック（Ａｒ）の重量平均分子量は、好ましくは５，０００〜３９０，０００、より好ましくは６，０００〜３８０，０００、特に好ましくは７，０００〜３７０，０００である。ポリ芳香族ビニルブロック（Ａｒ）の重量平均分子量が小さすぎると、得られる粘着剤組成物の粘着性能が劣る場合があり、逆に大きすぎると、粘着剤組成物の溶融粘度が高くなり、取り扱いが困難となるおそれがある。
【００２９】
ポリ芳香族ビニルブロック（Ａｒ）の重量平均分子量（Ｍｗ）と数平均分子量（Ｍｎ）との比（Ｍｗ／Ｍｎ）は、好ましくは２以下であり、より好ましくは１．５以下である。この比が小さいと、粘着性能により優れる粘着剤組成物が得られる。
【００３０】
トリブロック共重合体全体における芳香族ビニル単量体単位の含有量は、通常、１５〜７５質量％、好ましくは１７〜６０質量％、より好ましくは２０〜５０質量％である。芳香族ビニル単量体単位の含有量がこのような範囲にあると、優れた粘着性能とダイカット性能を有する粘着剤組成物を効率よく得ることができる。
【００３１】
なお、トリブロック共重合体は、ポリ芳香族ビニルブロック（Ａｒ）として２つのポリ芳香族ビニルブロックを有するものであるが、それらは同一のものであっても、相異なるものであってもよい。
【００３２】
トリブロック共重合体が有するポリイソプレンブロック（以下、「ポリイソプレンブロック（Ｄ）」ということがある。）は、トリブロック共重合体の重合体鎖において、イソプレン単位を主たる構成単位として含有する部分をいう。ポリイソプレンブロックにおいては、好ましくはイソプレン単位の含有量が８０質量％以上であり、より好ましくは１００質量％である。イソプレン単位の含有量が少なすぎると、得られる粘着剤組成物の粘着性能が劣る場合がある。
【００３３】
ポリイソプレンブロック（Ｄ）は、本発明の効果を実質的に阻害しない範囲であれば、イソプレンと、イソプレンと共重合可能な他の単量体とを共重合して得られるものであってもよい。イソプレンと共重合可能な他の単量体の具体例としては、前記の芳香族ビニル単量体；１，３−ブタジエン、２，３−ジメチル−１，３−ブタジエン，１，３−ペンタジエン等のイソプレン以外の共役ジエン単量体；等が挙げられる。
【００３４】
ポリイソプレンブロック（Ｄ）の重量平均分子量は、好ましくは２０，０００〜４００，０００、より好ましくは３０，０００〜２７０，０００、特に好ましくは３５，０００〜２５０，０００である。ポリイソプレンブロック（Ｄ）の重量平均分子量が小さすぎると、得られる粘着剤組成物の粘着性能が劣る場合があり、逆に大きすぎると、粘着剤組成物の溶融粘度が高くなり、取り扱いが困難となるおそれがある。
【００３５】
ポリイソプレンブロック（Ｄ）の重量平均分子量（Ｍｗ）と数平均分子量（Ｍｎ）との比（Ｍｗ／Ｍｎ）は、好ましくは２以下であり、より好ましくは１．５以下である。この比が小さいと、粘着性能により優れる粘着剤組成物が得られる。
【００３６】
ポリイソプレンブロック（Ｄ）中の、イソプレン単位の中でビニル結合（−ＣＨ＝ＣＨ２）を有するものの割合（ビニル結合含有量）は、特に限定されない。通常、５０質量％以下、好ましくは２０質量％以下、より好ましくは５〜１０質量％である。この範囲にあると、粘着性能により優れた粘着剤組成物が得られる。
【００３７】
トリブロック共重合体の重量平均分子量は、通常８０，０００〜４５０，０００、好ましくは１００，０００〜２５０，０００、より好ましくは１１０，０００〜２３０，０００、特に好ましくは１２０，０００〜２２０，０００である。この重量平均分子量が小さすぎると、得られる粘着剤組成物が粘着性能に劣る場合があり、大きすぎるとその溶融粘度が高くなり取り扱いが困難となるおそれがある。
【００３８】
トリブロック共重合体の重量平均分子量（Ｍｗ）と数平均分子量（Ｍｎ）との比（Ｍｗ／Ｍｎ）は、好ましくは２以下であり、より好ましくは１．５以下である。この比が小さいと、粘着性能がより優れた粘着剤組成物が得られる。
【００３９】
トリブロック共重合体としては、より優れたダイカット性能が得られることから、下記の一般式（Ａ）で表されるトリブロック共重合体Ａおよび下記の一般式（Ｂ）で表されるトリブロック共重合体Ｂが好ましく、トリブロック共重合体Ａがより好ましい。
【００４０】
一般式（Ａ）：Ａｒ１ａ−Ｄａ−Ａｒ２ａ
（式中、Ａｒ１ａは、重量平均分子量が５，０００〜２０，０００のポリ芳香族ビニルブロック、Ａｒ２ａは、重量平均分子量が２５，０００〜４００，０００のポリ芳香族ビニルブロック、Ｄａは、ポリイソプレンブロックを表す）
【００４１】
一般式（Ｂ）：（Ａｒｂ−Ｄｂ）２−Ｘ
（Ａｒｂは、重量平均分子量が５，０００〜１００，０００のポリ芳香族ビニルブロック、Ｄｂは、ポリイソプレンブロック、Ｘは単結合またはカップリング剤の残基を表す）
【００４２】
トリブロック共重合体Ａにおいて、ポリ芳香族ビニルブロック（Ａｒ１ａ）およびポリ芳香族ビニルブロック（Ａｒ２ａ）は、芳香族ビニル単量体を重合して得られる芳香族ビニル単量体単位を主たる繰り返し単位として構成される重合体ブロックである。
【００４３】
ポリ芳香族ビニルブロック（Ａｒ１ａ）およびポリ芳香族ビニルブロック（Ａｒ２ａ）の芳香族ビニル単量体単位を構成するために用いられる芳香族ビニル単量体は、芳香族ビニル化合物であれば特に限定されないが、たとえば、上述したポリ芳香族ビニルブロック（Ａｒ）と同様のものが挙げられる。
【００４４】
ポリ芳香族ビニルブロック（Ａｒ１ａ）およびポリ芳香族ビニルブロック（Ａｒ２ａ）は、芳香族ビニル単量体単位が主たる繰り返し単位となる限りにおいて、それ以外の単量体単位を含んでいてもよく、芳香族ビニル単量体単位以外の単量体単位を構成する単量体としては、たとえば、上述したポリ芳香族ビニルブロック（Ａｒ）と同様のものが挙げられ、その含有量も、同様とすればよい。また、ポリ芳香族ビニルブロック（Ａｒ１ａ）およびポリ芳香族ビニルブロック（Ａｒ２ａ）は、実質的に、１種または２種以上の芳香族ビニル単量体単位のみからなるものであることが好ましく、スチレン単位のみからなるものであることが特に好ましい。
【００４５】
ブロック共重合体Ａにおいて、ポリ芳香族ビニルブロック（Ａｒ１ａ）とポリ芳香族ビニルブロック（Ａｒ２ａ）とは、重量平均分子量が異なる。本発明の粘着剤組成物が、このような非対称のブロック共重合体Ａを含有する場合、本発明の粘着剤組成物は、ダイカット性能により一層優れる。
【００４６】
ポリ芳香族ビニルブロック（Ａｒ１ａ）の重量平均分子量は、５，０００〜２０，０００であり、より好ましくは１０，０００〜２０，０００であり、さらに好ましくは１１，０００〜１８，０００である。
【００４７】
ポリ芳香族ビニルブロック（Ａｒ２ａ）の重量平均分子量は、２５，０００〜４００，０００であり、より好ましくは２５，０００〜３００，０００であり、さらに好ましくは２７，０００〜２００，０００である。
【００４８】
ポリ芳香族ビニルブロック（Ａｒ１ａ）とポリ芳香族ビニルブロック（Ａｒ２ａ）との重量平均分子量の比（（Ａｒ１ａ）：（Ａｒ２ａ））は、好ましくは１：１〜１：１５であり、より好ましくは１：２〜１：１０である。
【００４９】
ポリイソプレンブロック（Ｄａ）は、イソプレンを重合して得られるイソプレン単位を主たる繰り返し単位として構成される重合体ブロックである。
【００５０】
また、ポリイソプレンブロック（Ｄａ）は、イソプレン単位が主たる繰り返し単位となる限りにおいて、それ以外の単量体単位を含んでいてもよく、イソプレン単位以外の単量体単位を構成する単量体としては、たとえば、ポリイソプレンブロック（Ｄ）と同様のものが挙げられ、その含有量およびビニル結合含有量も同様とすればよい。また、ポリイソプレンブロック（Ｄａ）は、イソプレン単位のみからなるものであることが特に好ましい。
【００５１】
ポリイソプレンブロック（Ｄａ）の重量平均分子量は、好ましくは２０，０００〜４００，０００であり、より好ましくは３０，０００〜１７０，０００であり、さらに好ましくは３５，０００〜１５０，０００である。
【００５２】
ブロック共重合体Ａの重量平均分子量（すなわち、ブロック共重合体Ａ全体の重量平均分子量）は、好ましくは８０，０００〜３００，０００であり、より好ましくは１００，０００〜２７０，０００であり、さらに好ましくは１２０，０００〜２５０，０００である。
【００５３】
ブロック共重合体Ａの芳香族ビニル単量体単位の含有量は、ブロック共重合体Ａを構成する全単量体単位に対して、好ましくは２０〜６０質量％であり、より好ましくは２５〜６０質量％であり、さらに好ましくは３０〜５０質量％である。
【００５４】
ブロック共重合体Ａは、芳香族ビニル単量体、イソプレン、次いで芳香族ビニル単量体の順に逐次的に重合して重合体ブロックを形成する製造方法により得られたものであることが好ましい。したがって、ブロック共重合体Ａは、カップリング剤の残基を含まないことが好ましい。このような製造方法の詳細は後述する。
【００５５】
トリブロック共重合体Ｂは、下記の一般式（Ｂ）で表される共重合体である。
一般式（Ｂ）：（Ａｒｂ−Ｄｂ）２−Ｘ
（Ａｒｂは、重量平均分子量が５，０００〜１００，０００のポリ芳香族ビニルブロック、Ｄｂは、ポリイソプレンブロック、Ｘは単結合またはカップリング剤の残基を表す）
【００５６】
ブロック共重合体Ｂは、直接単結合で、または、カップリング剤の残基（Ｘ）を介して、２個のジブロック体（Ａｒｂ−Ｄｂ）がお互いに結合した構造を有する。カップリング剤の残基（Ｘ）は、カップリング剤の２価の残基であれば特に限定されないが、ケイ素原子含有カップリング剤の残基であることが好ましく、ハロゲン化シランまたはアルコキシシランの残基であることがより好ましい。カップリング剤の残基を構成するカップリング剤の例としては、後述するものが挙げられる。
【００５７】
ポリ芳香族ビニルブロック（Ａｒｂ）は、芳香族ビニル単量体を重合して得られる芳香族ビニル単量体単位を主たる繰り返し単位として構成される重合体ブロックである。
【００５８】
ポリ芳香族ビニルブロック（Ａｒｂ）の芳香族ビニル単量体単位を構成するために用いられる芳香族ビニル単量体は、芳香族ビニル化合物であれば特に限定されないが、たとえば、上述したポリ芳香族ビニルブロック（Ａｒ）と同様のものが挙げられる。
【００５９】
ポリ芳香族ビニルブロック（Ａｒｂ）は、芳香族ビニル単量体単位が主たる繰り返し単位となる限りにおいて、それ以外の単量体単位を含んでいてもよく、芳香族ビニル単量体単位以外の単量体単位を構成する単量体としては、たとえば、上述したポリ芳香族ビニルブロック（Ａｒ）と同様のものが挙げられ、その含有量も、同様とすればよい。また、ブロック共重合体Ｂにおける各々のポリ芳香族ビニルブロックは、同じ芳香族ビニル単量体単位により構成されていてもよいし、異なる芳香族ビニル単量体単位により構成されていてもよい。また、ポリ芳香族ビニルブロック（Ａｒｂ）も、実質的に、１種または２種以上の芳香族ビニル単量体単位のみからなるものであることが好ましく、スチレン単位のみからなるものであることが特に好ましい。
【００６０】
ポリ芳香族ビニルブロック（Ａｒｂ）の重量平均分子量は、好ましくは５，０００〜１００，０００、より好ましくは６，０００〜８０，０００、さらに好ましくは７，０００〜７０，０００、特に好ましくは７，０００〜２０，０００の範囲である。
【００６１】
ブロック共重合体Ｂが有する２個のポリ芳香族ビニルブロック（Ａｒｂ）の重量平均分子量は、上記の範囲内であれば、それぞれ等しいものであっても、互いに異なるものであってもよいが、実質的に等しいものであることが好ましい。
【００６２】
ポリイソプレンブロック（Ｄｂ）は、ポリイソプレンを重合して得られるイソプレン単位を主たる繰り返し単位として構成される重合体ブロックである。
【００６３】
また、ポリイソプレンブロック（Ｄｂ）は、イソプレン単位が主たる繰り返し単位となる限りにおいて、それ以外の単量体単位を含んでいてもよく、イソプレン単位以外の単量体単位を構成する単量体としては、たとえば、ポリイソプレンブロック（Ｄ）と同様のものが挙げられ、その含有量およびビニル結合含有量も同様とすればよい。また、ポリイソプレンブロック（Ｄｂ）は、イソプレン単位のみからなるものであることが特に好ましい。
【００６４】
ポリイソプレンブロック（Ｄｂ）の重量平均分子量は、好ましくは２０，０００〜４００，０００であり、より好ましくは３０，０００〜１７０，０００であり、さらに好ましくは３５，０００〜１５０，０００である。
【００６５】
ブロック共重合体Ｂが有する２個のポリイソプレンブロック（Ｄｂ）の重量平均分子量は、上記の範囲内であれば、それぞれ等しいものであっても、互いに異なるものであってもよいが、実質的に等しいものであることが好ましい。
【００６６】
ブロック共重合体Ｂの重量平均分子量（すなわち、ブロック共重合体Ｂ全体の重量平均分子量）は、好ましくは８０，０００〜４５０，０００であり、より好ましくは１００，０００〜２７０，０００であり、さらに好ましくは１２０，０００〜２５０，０００である。
【００６７】
ブロック共重合体Ｂの芳香族ビニル単量体単位の含有量は、ブロック共重合体Ｂを構成する全単量体単位に対して、好ましくは２０〜６０質量％であり、より好ましくは２５〜６０質量％であり、さらに好ましくは３０〜５０質量％である。
【００６８】
ブロック共重合体組成物中のトリブロック共重合体の含有量は、通常  １０〜９０質量％、好ましくは１５〜８５量％、より好ましくは２０〜８０質量％である。この割合が少なすぎると、得られる粘着剤組成物の粘着性能が劣り、逆に多すぎると粘着剤組成物の初期接着力やダイカット性能が劣る傾向にある。
【００６９】
本発明の粘着剤組成物に含有される芳香族ビニル−イソプレンジブロック共重合体は、〔ポリ芳香族ビニルブロック〕−〔ポリイソプレンブロック〕からなるジブロック共重合体である。
【００７０】
ジブロック共重合体が有するポリ芳香族ビニルブロック（以下「ポリ芳香族ビニルブロック（Ａｒｃ）」ということがある。）は、ジブロック共重合体の重合体鎖において、芳香族ビニル単量体単位を主たる構成単位として含有する部分をいう。
【００７１】
ポリ芳香族ビニルブロック（Ａｒｃ）においては、芳香族ビニル単量体単位含有量が８０質量％以上であることが好ましく、１００質量％であることがより好ましい。ポリ芳香族ビニルブロックにおける芳香族ビニル単量体単位含有量が少なすぎると、得られる粘着剤組成物の粘着性能が劣る場合がある。
【００７２】
ポリ芳香族ビニルブロック（Ａｒｃ）を得るための芳香族ビニル単量体としては、前記ポリ芳香族ビニルブロック（Ａｒ）を得るための芳香族ビニル単量体として、列記したものと同様のものが挙げられる。なかでも、スチレン、アルキル置換スチレンが好ましく、スチレンが特に好ましい。
【００７３】
ポリ芳香族ビニルブロック（Ａｒｃ）は、本発明の効果を実質的に阻害しない範囲であれば、芳香族ビニル単量体と、芳香族ビニル単量体と共重合可能な他の単量体とを共重合して得られるものであってもよい。
芳香族ビニル単量体と共重合可能な他の単量体としては、１，３−ブタジエン、イソプレン、２，３−ジメチル−１，３−ブタジエン、１，３−ペンタジエン等の共役ジエン単量体が挙げられる。
【００７４】
ポリ芳香族ビニルブロック（Ａｒｃ）の重量平均分子量は、５，０００〜２０，０００であり、より好ましくは１０，０００〜２０，０００であり、さらに好ましくは１１，０００〜１８，０００である。ポリ芳香族ビニルブロック（Ａｒｃ）の重量平均分子量が小さすぎると、得られる粘着剤組成物の粘着性能が劣る場合があり、逆に大きすぎると粘着剤組成物の溶融粘度が高くなり、取り扱いが困難となるおそれがある。
【００７５】
ポリ芳香族ビニルブロック（Ａｒｃ）の重量平均分子量（Ｍｗ）と数平均分子量（Ｍｎ）との比（Ｍｗ／Ｍｎ）は、２以下であることが好ましく、１．５以下であることがより好ましい。この比が小さいと、粘着性能により優れる粘着剤組成物が得られる。
【００７６】
ジブロック共重合体のポリイソプレンブロック（以下、「ポリイソプレンブロック（Ｄｃ）」ということがある。）は、ジブロック共重合体の重合体鎖において、イソプレン単位を主たる構成単位として含有する部分をいう。
ポリイソプレンブロック（Ｄｃ）においては、イソプレン単位の含有量が８０質量％以上であることが好ましく、１００質量％であることがより好ましい。このイソプレン単位含有量が少なすぎると、得られる粘着剤組成物の低温での初期接着力が劣る場合がある。
【００７７】
ポリイソプレンブロック（Ｄｃ）は、本発明の効果を実質的に阻害しない範囲であれば、イソプレンと、イソプレンと共重合可能な他の単量体とを共重合したものであってもよい。イソプレンと共重合可能な他の単量体としては、前記の芳香族ビニル単量体；１，３−ブタジエン、２，３−ジメチル−１，３−ブタジエン、１，３−ペンタジエン等のイソプレン以外の共役ジエン単量体；が挙げられる。
【００７８】
ポリイソプレンブロック（Ｄｃ）の重量平均分子量は、好ましくは２０，０００〜４００，０００であり、より好ましくは３０，０００〜１７０，０００であり、さらに好ましくは３５，０００〜１５０，０００である。ポリイソプレンブロック（Ｄｃ）の重量平均分子量が小さすぎると、得られる粘着剤組成物の粘着性能が劣る場合があり、逆に大きすぎると、粘着剤組成物の溶融粘度が高くなり、取り扱いが困難となるおそれがある。
【００７９】
ポリイソプレンブロック（Ｄｃ）の重量平均分子量（Ｍｗ）と数平均分子量（Ｍｎ）との比（Ｍｗ／Ｍｎ）は、２以下であることが好ましく、１．５以下であることがより好ましい。この比が小さいと、粘着性能により優れる粘着剤組成物が得られる。
【００８０】
ジブロック共重合体全体における芳香族ビニル単量体単位の含有量は、通常、８〜５０質量％、好ましくは１０〜４０質量％、より好ましくは１２〜３０質量％である。この芳香族ビニル単量体単位の含有量が少なすぎると、得られる粘着剤組成物の粘着性能が劣る場合があり、逆に多すぎると、粘着剤組成物の低温での初期接着力が劣る場合がある。
【００８１】
ジブロック共重合体中のイソプレン単位の中で、ビニル結合（−ＣＨ＝ＣＨ２）を有するものの割合（ビニル結合含有量）は、特に限定されず、通常、５０質量％以下、好ましくは２０質量％以下、より好ましくは５〜１０質量％である。この範囲にあると、低温時の初期接着力により優れた粘着剤組成物が得られる。
【００８２】
ジブロック共重合体の重量平均分子量は、通常、８０，０００〜２００，０００、好ましくは９０，０００〜１８０，０００、より好ましくは１００，０００〜１６０，０００、特に好ましくは１１０，０００〜１４０，０００である。この重量平均分子量が小さすぎると、得られる粘着剤組成物が粘着性能に劣る傾向があり、逆に大きすぎると粘着剤組成物の溶融粘度が高くなり、取り扱いが困難となるおそれがある。
【００８３】
ジブロック共重合体の重量平均分子量（Ｍｗ）と数平均分子量（Ｍｎ）との比（Ｍｗ／Ｍｎ）は、２以下であることが好ましく、１．５以下であることがより好ましい。この比が小さいと、粘着性能に優れる粘着剤組成物が効率よく得られる。
【００８４】
ブロック共重合体組成物中のジブロック共重合体の含有量は、通常１０〜９０質量％、好ましくは１５〜８５質量％、より好ましくは２０〜８０質量％である。
ジブロック共重合体の含有量がこのような範囲にあると、粘着性能とダイカット性能により優れる粘着剤組成物が得られる。
【００８５】
また、ブロック共重合体組成物においては、本発明の効果がバランスよく良好に発現することから、トリブロック共重合体の重量平均分子量が１２０，０００〜２５０，０００であり、かつジブロック共重合体の重量平均分子量が８０，０００〜１４０，０００であるのが好ましい。
【００８６】
ブロック共重合体組成物においては、トリブロック共重合体の芳香族ビニル単量体単位の含有量と、ジブロック共重合体の芳香族ビニル単量体単位の含有量との比が、１．５以上であることが好ましく、１．６以上であることがより好ましく、１．７〜４．０であることがさらに好ましい。
【００８７】
トリブロック共重合体の製造方法は特に限定されず、従来公知の製造方法が採用できる。例えば、アニオンリビング重合法により、ポリ芳香族ビニルブロックおよびポリイソプレンブロックを、それぞれ逐次的に重合する方法や、リビング性の活性末端を有するブロック共重合体をそれぞれ製造した後、それらと、後述するカップリング剤とを反応させてカップリングにより製造する方法が採用できる。
【００８８】
ジブロック共重合体の製造方法は特に限定されず、従来公知の製造方法が採用できる。例えば、アニオンリビング重合法により、ポリ芳香族ビニルブロック及びポリイソプレンブロックを、逐次的に重合する方法が採用できる。
【００８９】
また、トリブロック共重合体とジブロック共重合体は、上記のようにそれぞれ別々に製造してもよいが、以下のように、それぞれの重合工程を１つにまとめて、アニオンリビング重合法により、トリブロック共重合体とジブロック共重合体の混合物として製造することもできる。このような製造方法として、第１の製造方法および第２の製造方法を例示する。
【００９０】
第１の製造方法は、以下の第１〜第５の５つの工程からなる。
（第１の工程）重合溶媒中で、アニオン重合開始剤を用いて芳香族ビニル単量体を重合して、リビング性の活性末端を有するポリ芳香族ビニルブロック鎖を生成させる。
（第２の工程）ポリ芳香族ビニルブロック鎖のリビング性の活性末端からイソプレンを重合して、リビング性の活性末端を有する芳香族ビニル−イソプレンジブロック鎖を得る。
（第３の工程）芳香族ビニル−イソプレンジブロック鎖のリビング性の活性末端の一部を重合停止剤で失活させて、芳香族ビニル−イソプレンジブロック共重合体を得る。このとき、芳香族ビニル−イソプレンジブロック鎖の活性末端に対して、重合停止剤の量を１モル当量未満となるように調整する。
（第４の工程）上記（第３の工程）で得られる溶液に芳香族ビニル単量体を添加し、リビング性の活性末端を有する芳香族ビニル−イソプレンジブロック鎖の残部のリビング性の活性末端と芳香族ビニル単量体とを反応させて、リビング性の活性末端を有する芳香族ビニル−イソプレン−芳香族ビニルトリブロック鎖を得る。
（第５の工程）芳香族ビニル−イソプレン−芳香族ビニルトリブロック鎖のリビング性の活性末端を重合停止剤で失活させて、芳香族ビニル−イソプレン−芳香族ビニルトリブロック共重合体を得る。
【００９１】
第２の製造方法は、以下の第１および第２の工程と、第６および第７の工程との、合計４つの工程からなる。
（第１の工程）重合溶媒中で、アニオン重合開始剤を用いて芳香族ビニル単量体を重合して、リビング性の活性末端を有するポリ芳香族ビニルブロック鎖を生成させる。
（第２の工程）ポリ芳香族ビニルブロック鎖のリビング性の活性末端からイソプレンを重合して、リビング性の活性末端を有する芳香族ビニル−イソプレンジブロック鎖を得る。
（第６の工程）リビング性の活性末端を有する芳香族ビニル−イソプレンジブロック鎖の一部と、カップリング剤とを反応し、カップリングした芳香族ビニル−イソプレン−芳香族ビニルトリブロック共重合体を得る。このとき、芳香族ビニル−イソプレンジブロック鎖の活性末端に対して、カップリング剤反応基の量を１モル当量未満となるように調整する。
（第７の工程）芳香族ビニル−イソプレンジブロック鎖のリビング性の活性末端を重合停止剤で失活させて、芳香族ビニル−イソプレンジブロック共重合体を得る。
【００９２】
以下、これらの各工程を順に説明する。
第１の製造方法における第１の工程は、重合溶媒中で、アニオン重合開始剤を用いて芳香族ビニル単量体を重合して、リビング性の活性末端を有するポリ芳香族ビニルブロック鎖を生成させる工程である。
【００９３】
用いる重合溶媒としては、重合開始剤に不活性なものであれば特に限定されず、例えば、鎖状炭化水素溶剤、環式炭化水素溶剤またはこれらの混合溶剤が使用できる。
鎖状炭化水素溶剤としては、ｎ−ブタン、イソブタン、ｎ−ヘキサン、１−ブテン、イソブチレン、トランス−２−ブテン、シス−２−ブテン、１−ペンテン、トランス−２−ペンテン、シス−２−ペンテン、ｎ−ペンタン、トランス−２−ペンタン、ネオペンタン及びこれらの混合物等が例示される。
環式炭化水素溶剤としては、ベンゼン、トルエン、キシレン、シクロヘキサン等が例示される。
これらの中でも、重合温度の制御及び重合体の分子量の制御が行ない易いことから、鎖状炭化水素溶剤と環式炭化水素溶剤とを混合して用いることが好ましい。
鎖状炭化水素溶剤と環式炭化水素溶剤とを混合して用いる場合、その混合比率は、（鎖状炭化水素溶剤）：（環式炭化水素溶剤）の質量比で、好ましくは５：９５〜５０：５０、より好ましくは１０：９０〜４０：６０である。
【００９４】
重合溶媒の使用量は、第１〜第４の工程の合計で、使用する全単量体１００質量部あたり、通常、１００〜１０００質量部、好ましくは１５０〜４００質量部である。
【００９５】
アニオン重合開始剤は、特に限定されず、芳香族ビニル単量体及びイソプレンのアニオン重合に用いられるものであれば、特に制限されず、公知のものを使用できる。その具体例としては、メチルリチウム、ｎ−プロピルリチウム、ｎ−ブチルリチウム、ｓｅｃ−ブチルリチウム等の有機モノリチウム開始剤が挙げられる。これらの中でも、ｎ−ブチルリチウムが好ましい。重合開始剤の使用量は、常法に基づき、所望の重量平均分子量を有する重合体が得られるよう、適宜決定すればよい。
【００９６】
また、重合速度を調整し、分子量分布の狭い重合体を製造し易いことから、極性化合物の存在下に重合を行うことが好ましい。
極性化合物は、分子が電気的極性をもつ化合物であり、具体的には、２５℃で測定した比誘電率が、好ましくは２．５〜５．０の化合物である。
極性化合物としては、ジフェニルエーテル、アニソール等の芳香族エーテル；ジエチルエーテル、ジブチルエーテル等の脂肪族エーテル；トリメチルアミン、トリエチルアミン、トリプロピルアミン等の第３級モノアミン類；Ｎ，Ｎ，Ｎ’，Ｎ’−テトラメチルエチレンジアミン、Ｎ，Ｎ，Ｎ’，Ｎ’−テトラエチルエチレンジアミン等の第３級ポリアミン類；等が挙げられる。これらの中、Ｎ，Ｎ，Ｎ’，Ｎ’−テトラメチルエチレンジアミンが好ましい。
【００９７】
極性化合物の使用量は、アニオン重合開始剤１モルに対して、好ましくは０．０５〜０．５モル、より好ましくは０．０１〜０．１モルの範囲である。
【００９８】
第２の工程は、ポリ芳香族ビニルブロック鎖のリビング性の活性末端からイソプレンを重合して、リビング性の活性末端を有する芳香族ビニル−イソプレンジブロック鎖を得る工程である。
第２の工程においては、イソプレンは急激な反応熱の発生を抑制するために、連続的に添加しながら反応させることが好ましい。
【００９９】
第３の工程は、芳香族ビニル−イソプレンジブロック鎖のリビング性の活性末端の一部を重合停止剤で失活させて、芳香族ビニル−イソプレンジブロック共重合体を得る工程である。
【０１００】
重合停止剤は、活性末端と反応して活性末端を失活させることができ、１つの活性末端と反応した後は別の活性末端と反応しないものであれば特に限定されないが、得られる組成物の吸湿を抑制する観点からは、ハロゲン原子を含有しない化合物である重合停止剤であることが好ましく、なかでも、活性末端と反応した際に金属アルコキシド、金属アリールオキシド、または金属水酸化物を生じさせる重合停止剤が特に好ましい。重合停止剤として特に好ましく用いられる化合物としては、水、メタノールやエタノールなどの１価アルコール、フェノールやクレゾールなどの１価フェノール類が挙げられる。
【０１０１】
重合停止剤の使用量は、トリブロック共重合体とジブロック共重合体との質量比に応じて決定され、トリブロック鎖が有する活性末端に対して１モル当量未満となる量であれば特に限定されないが、通常、活性末端に対して重合停止剤が０．１８〜０．９１モル当量となる範囲であり、０．３５〜０．８０モル当量となる範囲であることが好ましい。
【０１０２】
第４の工程は、上記（第３の工程）で得られる溶液に芳香族ビニル単量体を添加し、リビング性の活性末端を有する芳香族ビニル−イソプレンジブロック鎖の残部のリビング性の活性末端と芳香族ビニル単量体とを反応させる工程である。
芳香族ビニル単量体を添加すると、重合停止剤と反応せずに残っていた活性末端を有する芳香族ビニル−イソプレンジブロック鎖の末端から、芳香族ビニル鎖が伸長する。この際、芳香族ビニル−イソプレンジブロック鎖中の芳香族ビニル鎖よりも大きい重量平均分子量を有する芳香族ビニル鎖を形成させると、第５の工程において、最終的に、上述したトリブロック共重合体Ａが得られる。また、芳香族ビニル−イソプレンジブロック鎖中の芳香族ビニル鎖と同等の重量平均分子量を有する芳香族ビニル鎖を形成させると、第５の工程において、最終的に、上述したトリブロック共重合体Ｂが得られる。
【０１０３】
次に第２の製造方法について説明する。第２の製造方法における第１および第２の工程は、第１の製造方法において説明したとおりである。
【０１０４】
第２の製造方法では、第２の工程の後、第６の工程を行う。第６の工程は、リビング性の活性末端を有する芳香族ビニル−イソプレンジブロック鎖の一部と、カップリング剤とを反応し、カップリングした芳香族ビニル−イソプレン−芳香族ビニルトリブロック共重合体を得る工程である。
【０１０５】
カップリング剤は、重合体分子のリビング性の活性末端と反応して、該重合体分子と結合する部位を２つ有する化合物である。
【０１０６】
反応部位が２つある２官能性カップリング剤としては、ジクロロシラン、モノメチルジクロロシラン、ジメチルジクロロシラン等の２官能性ハロゲン化シラン；ジフェニルジメトキシシラン、ジフェニルジエトキシシラン等の２官能性アルコキシシラン；ジクロロエタン、ジブロモエタン、メチレンクロライド、ジブロモメタン等の２官能性ハロゲン化アルカン；ジクロロスズ、モノメチルジクロロスズ、ジメチルジクロロスズ、モノエチルジクロロスズ、ジエチルジクロロスズ、モノブチルジクロロスズ、ジブチルジクロロスズ等の２官能性ハロゲン化スズ；安息香酸、ＣＯ、２−クロロプロペン等が挙げられる。中でも、ジメチルジクロロシランが好ましい。カップリング剤の使用量は、カップリングして得られる芳香族ビニル−イソプレン−芳香族ビニルブロック共重合体（トリブロック共重合体（Ａ）に相当する。）の量が所望の範囲になるよう、適宜決定すればよい。
【０１０７】
第７の工程は、芳香族ビニル−イソプレンジブロック鎖のリビング性の活性末端を重合停止剤で失活させて、芳香族ビニル−イソプレンジブロック共重合体を得る工程である。
【０１０８】
重合停止剤としては、アニオンリビング重合において通常使用されるものが使用できる。具体的には、水；メチルアルコールやエチルアルコール等のアルコール類；塩酸等の無機酸；及び酢酸等の有機酸；クロロトリメチルシラン等の１官能性のシラン化合物；等が挙げられる。
【０１０９】
以上の方法により、トリブロック共重合体とジブロック共重合体との混合物を含む溶液が得られる。この溶液に、必要に応じて酸化防止剤を添加してもよい。
その後、スチームストリッピングのような公知の重合体分離法によりその溶液から重合体を分離し、得られた重合体を乾燥して、トリブロック共重合体とジブロック共重合体の混合物が得られる。
【０１１０】
上記の方法により、トリブロック共重合体とジブロック共重合体の混合物を製造する場合、トリブロック共重合体とジブロック共重合体の合計量に対するトリブロック共重合体の存在割合は、通常１０〜７０質量％、好ましくは１５〜６０質量％である。この割合をこの範囲にあるようにすれば、ブロック共重合体組成物を製造する際に、別途製造したトリブロック共重合体を追加することなく、好ましい組成のブロック共重合体組成物とすることができる。
トリブロック共重合体とジブロック共重合体の合計量に対するトリブロック共重合体の存在割合は、第３の工程で用いる重合停止剤または第６の工程で用いるカップリング剤の使用量によって調整できる。
【０１１１】
ブロック共重合体組成物の製造方法は特に限定されない。例えば、それぞれ別個に製造または入手した、トリブロック共重合体、ジブロック共重合体を所定の割合で混練して製造する方法、トリブロック共重合体とジブロック共重合体をそれぞれ所定の割合で溶液の状態で混合し、公知の方法により重合体を分離し、乾燥して製造する方法、上述した方法により得られたトリブロック共重合体とジブロック共重合体の混合物をそのまま重合体成分として用いる方法等を採用できる。
【０１１２】
＜炭化水素樹脂＞
本発明の粘着剤組成物は、ブロック共重合体組成物に加えて、炭化水素樹脂を含有する。本発明で用いる炭化水素樹脂は、脂肪族単量体単位を含有するか、あるいは、脂肪族単量体単位および芳香族単量体単位を含有する。本発明で用いる炭化水素樹脂としては、脂肪族単量体単位のみを含有する炭化水素樹脂、および、脂肪族単量体単位および芳香族単量体単位を含有し、芳香族単量体単位の含有量が全単量体単位に対して４０質量％以下である炭化水素樹脂からなる群より選択される少なくとも１種が好ましい。
【０１１３】
本発明の粘着剤組成物においては、炭化水素樹脂として、脂肪族単量体単位を含有するか、あるいは、脂肪族単量体単位および所定の割合の芳香族単量体単位を含有し、かつ、極めて限定されたＺ平均分子量（Ｍｚ）を有するものを用いる。そして、このような特徴によって、本発明の粘着剤組成物は、初期接着力、剥離接着強さおよび保持力等の粘着性能に優れており、しかも、ダイカット性能に優れる。
【０１１４】
脂肪族単量体単位としては、芳香族環を含まないものであればよく、例えば、１，３−ペンタジエン単量体単位、炭素数４〜６の脂環式モノオレフィン単量体単位、炭素数４〜８の非環式モノオレフィン単量体単位、脂環式ジオレフィン単量体単位等が挙げられる。
【０１１５】
炭化水素樹脂中における、１，３−ペンタジエン（ピペリレン）単量体単位の含有割合は、好ましくは１〜８０質量％、より好ましくは２０〜７５質量％、さらに好ましくは３０〜７０質量％である。１，３−ペンタジエン単量体単位の含有割合を上記範囲とすることにより、得られる粘着剤組成物を、粘着性能により優れたものとすることができる。なお、１，３−ペンタジエンにおけるシス／トランス異性体比は任意の比でよく、特に限定されない。
【０１１６】
炭素数４〜６の脂環式モノオレフィン単量体単位を形成するための、炭素数４〜６の脂環式モノオレフィンは、その分子構造中にエチレン性不飽和結合を１つと非芳香族性の環構造とを有する炭素数が４〜６の炭化水素化合物であればよく、特に限定されないが、その具体例としては、シクロブテン、シクロペンテン、シクロヘキセン、メチルシクロブテン、メチルシクロペンテンなどが挙げられる。炭素数が４〜６の炭化水素化合物は、１種類のみ使用してもよいし、２種類以上を組み合わせて使用してもよいが、少なくともシクロペンテンが含まれることが好ましく、炭素数４〜６の脂環式モノオレフィン中におけるシクロペンテンの占める割合を５０質量％以上とすることが好ましい。
【０１１７】
炭化水素樹脂中における、炭素数４〜６の脂環式モノオレフィン単量体単位の含有割合は、好ましくは１〜３０質量％、より好ましくは５〜３０質量％、さらに好ましくは１０〜３０質量％である。炭素数４〜６の脂環式モノオレフィン単量体単位の含有割合を上記範囲とすることにより、得られる粘着剤組成物を、粘着性能により優れたものとすることができる。
【０１１８】
炭素数４〜８の非環式モノオレフィン単量体単位を形成するための、炭素数４〜８の非環式モノオレフィンは、その分子構造中にエチレン性不飽和結合１つを有し、環構造を有さない炭素数が４〜８の鎖状炭化水素化合物であればよく、特に限定されないが、その具体例としては、１−ブテン、２−ブテン、イソブチレン（２−メチルプロペン）などのブテン類；１−ペンテン、２−ペンテン、２−メチル−１−ブテン、３−メチル−１−ブテン、２−メチル−２−ブテンなどのペンテン類；１−ヘキセン、２−ヘキセン、２−メチル−１−ペンテンなどのヘキセン類；１−ヘプテン、２−ヘプテン、２−メチル−１−ヘキセンなどのヘプテン類；１−オクテン、２−オクテン、２−メチル−１−ヘプテン、ジイソブチレン（２，４，４−トリメチルペンテン−１および２，４，４−トリメチルペンテン−１）などのオクテン類；などが挙げられる。炭素数４〜８の非環式モノオレフィンは、１種類のみ使用してもよいし、２種類以上を組み合わせて使用してもよいが、少なくとも２−メチル−２−ブテン、イソブチレンおよびジイソブチレンからなる群から選択される少なくとも一種が含まれることが好ましく、炭素数４〜６の脂環式モノオレフィン中における２−メチル−２−ブテン、イソブチレンおよびジイソブチレンの合計量が占める割合が５０質量％以上であることがより好ましい。
【０１１９】
炭化水素樹脂中における、炭素数４〜８の非環式モノオレフィン単量体単位の含有割合は、好ましくは０〜５０質量％、より好ましくは０〜４０質量％、さらに好ましくは５〜３０質量％である。炭素数４〜８の非環式モノオレフィン単量体単位を上記割合にて含有させることにより、得られる粘着剤組成物を、粘着性能により優れたものとすることができる。
【０１２０】
脂環式ジオレフィン単量体単位を形成するための、脂環式ジオレフィンは、その分子構造中にエチレン性不飽和結合を２つ以上と非芳香族性の環構造とを有する炭化水素化合物であればよく、特に限定されないが、その具体例としては、シクロペンタジエン、ジシクロペンタジエンなどのシクロペンタジエンの多量体、メチルシクロペンタジエン、メチルシクロペンタジエンの多量体などが挙げられる。脂環式ジオレフィンは、１種類のみ使用してもよいし、２種類以上を組み合わせて使用してもよいが、少なくともジシクロペンタジエンが含まれることが好ましく、脂環式ジオレフィン中におけるジシクロペンタジエンが占める割合が５０質量％以上であることがより好ましい。
【０１２１】
上記脂肪族単量体単位の炭化水素樹脂中の含有量としては、一層優れたダイカット性能が得られることから、６０質量％以上であることが好ましく、６５質量％以上であることがより好ましく、７０質量％以上であることがさらに好ましく、上限は特に限定されないが、１００質量％以下であってよく、９９質量％以下であってもよい。
【０１２２】
芳香族単量体単位としては、芳香族モノオレフィン単量体単位、２以上の環状構造が結合した構造を有する芳香族単量体単位等を好ましく含むことができる。
【０１２３】
上記芳香族単量体単位の炭化水素樹脂中の含有量としては、一層優れたダイカット性能が得られることから、４０質量％以下であり、３５質量％以下であることが好ましく、３０質量％以下であることが好ましく、０質量％以上であってよく、１質量％以上であってもよい。
【０１２４】
芳香族モノオレフィン単量体単位を形成するための、芳香族モノオレフィンは、その分子構造中にエチレン性不飽和結合１つを有し、芳香族性の環構造を有する炭化水素化合物であればよく、特に限定されないが、その具体例としては、スチレン、α−メチルスチレン、ビニルトルエンなどが挙げられる。芳香族モノオレフィンは、１種類のみ使用してもよいし、２種類以上を組み合わせて使用してもよいが、少なくともスチレンが含まれることが好ましく、芳香族モノオレフィン中におけるスチレンが占める割合が５０質量％以上であることがより好ましい。
【０１２５】
炭化水素樹脂中における、芳香族モノオレフィン単量体単位の含有割合は、好ましくは０〜４０質量％、より好ましくは０〜３５質量％、さらに好ましくは０〜３０質量％である。芳香族モノオレフィン単量体単位を上記割合にて含有させることにより、得られる粘着剤組成物を、粘着性能により優れたものとすることができる。
【０１２６】
２以上の環状構造が結合した構造を有する芳香族単量体単位を形成するための、２以上の環状構造が結合した構造を有する芳香族単量体は、芳香族性の環構造を含む、２以上の環構造を有する炭化水素化合物であればよく、特に限定されないが、その具体例としては、ナフタレンなどのナフタレン骨格を有する化合物、フルオレンなどのフルオレン骨格を有する化合物、ビフェニルなどのビフェニル骨格を有する化合物、アントラセンなどのアントラセン骨格を有する化合物、フェナントレンなどのフェナントレン骨格を有する化合物、インデンなどのインデン骨格を有する化合物、ベンゾチオフェンなどのベンゾチオフェン骨格を有する化合物などが挙げられる。２以上の環状構造が結合した構造を有する芳香族単量体は、１種類のみ使用してもよいし、２種類以上を組み合わせて使用してもよい。
【０１２７】
炭化水素樹脂中における、２以上の環状構造が結合した構造を有する芳香族単量体単位の含有割合は、好ましくは０〜５０質量％、より好ましくは０〜４０質量％、さらに好ましくは０〜３０質量％である。２以上の環状構造が結合した構造を有する芳香族単量体単位を上記割合にて含有させることにより、得られる粘着剤組成物を、粘着性能により優れたものとすることができる。
【０１２８】
また、炭化水素樹脂は、上述した単量体単位以外のその他の単量体の単位を含有するものであってもよい。その他の単量体としては、特に限定されないが、たとえば、１，３−ブタジエン、１，２−ブタジエン、イソプレン、１，３−ヘキサジエン、１，４−ペンタジエンなどの１，３−ペンタジエン以外の非環式ポリエン；シクロヘプテンなどの炭素数７以上の脂環式モノオレフィン；エチレン、プロピレン、ノネンなどの炭素数４〜８以外の非環式モノオレフィン；などが挙げられる。これらは、１種類のみ使用してもよいし、２種類以上を組み合わせて使用してもよい。炭化水素樹脂中における、その他の単量体の単位の含有割合は、好ましくは０〜３０質量％、より好ましくは０〜２５質量％、さらに好ましくは０〜２０質量％である。
【０１２９】
炭化水素樹脂の重量平均分子量（Ｍｗ）は、一層優れたダイカット性能が得られることから、好ましくは２，５００以上であり、より好ましくは２，５００〜１０，０００の範囲であり、さらに好ましくは２，５００〜８，５００の範囲であり、さらに好ましくは２，７００〜８，０００の範囲である。
【０１３０】
炭化水素樹脂のＺ平均分子量（Ｍｚ）は、５，０００以上の範囲であり、一層優れたダイカット性能が得られることから、より好ましくは６，０００〜１００，０００の範囲であり、特に好ましくは７，０００〜５０，０００の範囲である。
【０１３１】
また、炭化水素樹脂は、一層優れたダイカット性能が得られることから、重量平均分子量に対するＺ平均分子量の比（Ｍｚ／Ｍｗ）が、好ましくは１．０〜６．０の範囲であり、より好ましくは１．２〜５．５の範囲であり、さらに好ましくは１．４〜５．０の範囲である。
【０１３２】
炭化水素樹脂の数平均分子量（Ｍｎ）は、一層優れたダイカット性能が得られることから、好ましくは５００〜４，０００の範囲であり、より好ましくは７５０〜３，５００の範囲であり、さらに好ましくは１，０００〜３，０００の範囲である。
【０１３３】
また、炭化水素樹脂は、一層優れたダイカット性能が得られることから、重量平均分子量に対する数平均分子量の比（Ｍｗ／Ｍｎ）が、好ましくは１．０〜５．０の範囲であり、より好ましくは１．２〜４．５の範囲であり、さらに好ましくは１．４〜４．０の範囲である。
【０１３４】
なお、本発明において、炭化水素樹脂の重量平均分子量（Ｍｗ）、Ｚ平均分子量（Ｍｚ）、数平均分子量（Ｍｎ）は、高速液体クロマトグラフィの測定による、ポリスチレン換算の値として求めるものとする。また、炭化水素樹脂の重量平均分子量（Ｍｗ）、Ｚ平均分子量（Ｍｚ）、数平均分子量（Ｍｎ）は、炭素数４〜８の非環式モノオレフィンの量を調整するなどの、各単量体組成を調整することや、後述する炭化水素樹脂の製造方法において、ルイス酸触媒の量を調整するなど、製造条件を調整することで、制御することができる。
【０１３５】
炭化水素樹脂の軟化点は、一層優れたダイカット性能が得られることから、好ましくは９０℃以上であり、より好ましくは９０〜１７０℃、さらに好ましくは９０〜１６０℃、特に好ましくは９５〜１５０℃である。なお、炭化水素樹脂の軟化点は、各単量体組成を調整することや、後述する炭化水素樹脂の製造方法において、製造条件を調整することで、制御することができる。
【０１３６】
炭化水素樹脂を製造する方法としては、上述した各単量体を含む単量体混合物を付加重合して、脂肪族単量体単位および芳香族単量体単位の含有量ならびにＺ平均分子量（Ｍｚ）が上記範囲にあるような炭化水素樹脂を得ることができるものである限りにおいて、特に限定されないが、たとえば、フリーデルクラフツ型のカチオン重合触媒を用いた付加重合により製造することができ、特に、ルイス酸触媒（Ａ）を用いた、付加重合による方法が好ましい。
【０１３７】
ルイス酸触媒（Ａ）としては、限定されないが、ハロゲン化金属からなるものが好ましく、良好な反応活性を有する点から、周期律表第ＩＩＩ族に属する元素のハロゲン化物またはその錯体であることが好ましい。このようなルイス酸触媒の具体例としては、三塩化アルミニウム（ＡｌＣｌ３）、三臭化アルミニウム（ＡｌＢｒ３）、三塩化ガリウム（ＧａＣｌ３）、三弗化ホウ素ジエチルエーテル錯体（ＢＦ３・Ｅｔ２Ｏ）などを挙げることができる。なかでも汎用性などの観点から、ＡｌＣｌ３またはＢＦ３・Ｅｔ２Ｏが好適に用いられる。ルイス酸触媒（Ａ）は、１種類のみ使用してもよいし、２種類以上を組み合わせて用いてもよい。
【０１３８】
ルイス酸触媒（Ａ）の使用量は、特に限定されないが、重合に使用する単量体混合物１００質量部に対し、好ましくは０．０５〜１０質量部、より好ましくは０．１〜５質量部である。
【０１３９】
また、ルイス酸触媒（Ａ）は、その重合活性をより高めることができるという点より、３級炭素原子にハロゲン原子が結合したハロゲン化炭化水素（Ｂ１）、および炭素−炭素不飽和結合に隣接する炭素原子にハロゲン原子が結合したハロゲン化炭化水素（Ｂ２）から選択される少なくとも一種のハロゲン化炭化水素（Ｂ）と組み合わせて用いてもよい。
【０１４０】
３級炭素原子にハロゲン原子が結合したハロゲン化炭化水素（Ｂ１）の具体例としては、ｔ−ブチルクロライド、ｔ−ブチルブロマイド、２−クロロ−２−メチルブタン、トリフェニルメチルクロライドが挙げられる。これらのなかでも、活性と取り扱いやすさとのバランスに優れる点で、ｔ−ブチルクロライドが特に好適に用いられる。炭素−炭素不飽和結合に隣接する炭素原子にハロゲン原子が結合したハロゲン化炭化水素（Ｂ２）の具体例としては、ベンジルクロライド、ベンジルブロマイド、（１−クロロエチル）ベンゼン、アリルクロライド、３−クロロ−１−プロピン、３−クロロ−１−ブテン、３−クロロ−１−ブチン、ケイ皮酸クロライドが挙げられる。これらのなかでも、活性と取り扱いやすさとのバランスに優れる点で、ベンジルクロライドが好適に用いられる。なお、ハロゲン化炭化水素（Ｂ）は、１種類のみ使用してもよいし、２種類以上を組み合わせて用いてもよい。
【０１４１】
ハロゲン化炭化水素（Ｂ）の使用量は、特に限定されないが、ルイス酸触媒（Ａ）に対するモル比で、好ましくは０．０５〜５０の範囲、より好ましくは０．１〜１０の範囲である。
【０１４２】
重合反応を行うに当たり、単量体混合物や重合触媒のそれぞれの成分を重合反応器に添加する順序は特に限定されず、任意の順で添加すればよいが、重合反応を良好に制御するという観点から、単量体混合物を構成する単量体成分の一部と、ルイス酸触媒（Ａ）とを予め重合反応器に添加し、単量体混合物を構成する単量体成分の一部と、ルイス酸触媒（Ａ）とを予め接触させた後に、単量体混合物を構成する単量体成分の残部を重合反応器に添加して、重合反応を開始することが好ましい。この際においては、単量体混合物を構成する単量体成分の一部として、少なくとも、炭素数４〜６の脂環式モノオレフィンを用い、ルイス酸触媒（Ａ）と予め重合反応器に添加し、炭素数４〜６の脂環式モノオレフィンと、ルイス酸触媒（Ａ）とを予め接触させた後に、単量体混合物を構成する単量体成分の残部を重合反応器に添加して、重合反応を開始することがより好ましい。
【０１４３】
また、ルイス酸触媒（Ａ）に加えて、ハロゲン化炭化水素（Ｂ）を使用する場合には、単量体混合物とルイス酸触媒（Ａ）とを重合反応器に添加して、重合反応を開始した後に、ハロゲン化炭化水素（Ｂ）を重合反応器に添加することが好ましい。あるいは、単量体混合物とルイス酸触媒（Ａ）と、ハロゲン化炭化水素（Ｂ）の一部と重合反応器に添加して、重合反応を開始した後に、ハロゲン化炭化水素（Ｂ）の残部を重合反応器に添加する態様も好適である。
【０１４４】
重合反応をより良好に制御する観点からは、重合反応系に溶媒を添加して、重合反応を行うことが好ましい。溶媒の種類は、重合反応を阻害しないものであれば特に制限はないが、飽和脂肪族炭化水素または芳香族炭化水素が好適である。溶媒として用いられる飽和脂肪族炭化水素としては、たとえば、ｎ−ペンタン、ｎ−ヘキサン、２−メチルペンタン、３−メチルペンタン、ｎ−ヘプタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、２，２，４−トリメチルペンタンなどの炭素数５〜１０の鎖状飽和脂肪族炭化水素；シクロペンタン、シクロヘキサン、シクロヘプタン、シクロオクタンなどの炭素数５〜１０の環状飽和脂肪族炭化水素が挙げられる。溶媒として用いられる芳香族炭化水素としては、たとえば、ベンゼン、トルエン、キシレンなどの炭素数６〜１０の芳香族炭化水素などが挙げられる。溶媒は１種を単独で使用してもよいし、２種以上の混合溶媒として用いてもよい。溶媒の使用量は、特に限定されないが、重合反応に用いる単量体混合物１００質量部に対して、１０〜１０００質量部であることが好ましく、５０〜５００質量部であることがより好ましい。なお、たとえば、Ｃ５留分に由来するシクロペンタンとシクロペンテンとの混合物のような、付加重合性成分と非付加重合性成分との混合物を重合反応系に添加して、付加重合性成分は単量体混合物の成分として用い、非付加重合性成分は溶媒として用いるような態様とすることもできる。
【０１４５】
重合反応を行う際の重合温度は、特に限定されないが、好ましくは８５℃以下であり、より好ましくは−２０〜８５℃、さらに好ましくは０〜７５℃である。重合温度が低すぎると重合活性が低下して生産性が劣る可能性があり、重合温度が高すぎると得られる炭化水素樹脂の色相に劣るおそれがある。重合反応を行う際の圧力は、大気圧下でも加圧下でもよい。重合反応時間は、適宜選択できるが、通常１０分間〜１２時間、好ましくは３０分間〜６時間の範囲で選択される。
【０１４６】
重合反応は、所望の重合転化率が得られた時点で、メタノール、水酸化ナトリウム水溶液、アンモニア水溶液などの重合停止剤を重合反応系に添加することにより停止することができる。なお、重合停止剤を添加して、重合触媒を不活性化した際に生成する、溶媒に不溶な触媒残渣は濾過などにより除去してもよい。重合反応停止後、未反応の単量体と溶媒を除去し、さらに水蒸気蒸留などにより低分子量のオリゴマー成分を除去し、冷却することにより、固体状の炭化水素樹脂を得ることができる。
【０１４７】
また、このようにして得られる炭化水素樹脂について、必要に応じて、炭化水素樹脂の重合体分子構造中に残存する不飽和結合の一部または全部を水素添加反応（水添）により飽和化して、水素化物としてもよい。
【０１４８】
炭化水素樹脂について水素添加反応を行う際における、水素添加反応方法としては、特に限定されず、公知の方法を制限なく用いることができるが、たとえば、ニッケル触媒の存在下に水素と接触させる方法などが挙げられる。ニッケル触媒としては、特に限定されないが、反応性が高いという観点より、担体としての担持無機化合物に、金属としてのニッケルを担持してなる化合物を主成分として含む触媒が好ましい。担体としての担持無機化合物の具体例としては、シリカ、アルミナ、ボリア、シリカ−アルミナ、珪藻土、白土、粘土、マグネシア、マグネシア−シリカ（シリカ−酸化マグネシウム）、チタニア、ジルコニアなどが挙げられる。
【０１４９】
本発明の粘着剤組成物において、炭化水素樹脂の含有量としては、一層優れたダイカット性能が得られることから、ブロック共重合体組成物１００質量部に対して、好ましくは１０〜５００質量部であり、より好ましくは３０〜４００質量部であり、さらに好ましくは５０〜３００質量部である。
【０１５０】
本発明の粘着剤組成物は、さらに、他の成分を含有するものであってもよい。本発明の粘着剤組成物に含有され得る他の成分としては、ワックス、酸化防止剤、軟化剤、上述した炭化水素樹脂および水素化物以外の粘着付与樹脂、上述したブロック共重合体以外の重合体、熱安定剤、紫外線吸収剤、充填剤など、その他の配合剤を添加することができる。なお、本発明の粘着剤組成物は、溶剤を含まない、無溶剤の組成物であることが好ましい。
【０１５１】
本発明の粘着剤組成物に配合され得るワックスは、特に限定されず、たとえば、ポリエチレンワックス、エチレン酢酸ビニル共重合体ワックス、酸化ポリエチレンワックス、パラフィンワックス、マイクロクリスタリンワックス、Ｆｉｓｃｈｅｒ−Ｔｒｏｐｓｈワックス、酸化Ｆｉｓｃｈｅｒ−Ｔｒｏｐｓｈワックス、水素添加ひまし油ワックス、ポリプロピレンワックス、副産ポリエチレンワックス、水酸化ステアラミドワックスなどを用いることができる。ワックスは１種を単独で用いてもよいし、２種以上を組み合わせて用いてもよい。粘着剤組成物におけるワックスの含有量は、特に限定されないが、熱可塑性エラストマー１００質量部に対し、好ましくは１０〜２００質量部であり、より好ましくは２０〜１５０質量部である。ワックスの含有量がこの範囲であることにより、得られる粘着剤組成物が、塗工容易性に特に優れたものとなる。
【０１５２】
本発明の粘着剤組成物に配合され得る酸化防止剤は、特に限定されず、たとえば、ペンタエリスリトールテトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、２，６−ジ−ｔ−ブチル−ｐ−クレゾール、ジ−ｔ−ブチル−４−メチルフェノールなどのヒンダードフェノール系化合物；ジラウリルチオプロピオネートなどのチオジカルボキシレートエステル類；トリス（ノニルフェニル）ホスファイトなどの亜燐酸塩類；などが挙げられる。酸化防止剤の使用量は、特に限定されないが、熱可塑性エラストマー１００質量部に対し、通常１０質量部以下であり、好ましくは０．５〜５質量部である。なお、酸化防止剤は、１種を単独で用いてもよいし、２種以上を組み合わせて用いてもよい。
【０１５３】
本発明の粘着剤組成物に配合され得る軟化剤は、特に限定されず、たとえば、芳香族系、パラフィン系またはナフテン系のプロセスオイル；ポリブテン、ポリイソブチレンなどの液状重合体などを使用することができる。軟化剤は１種を単独で用いてもよいし、２種以上を組み合わせて用いてもよい。
【０１５４】
本発明の粘着剤組成物に配合され得る炭化水素樹脂以外の粘着付与樹脂としては従来公知の粘着付与樹脂が使用できる。具体的には、ロジン；不均化ロジン、二量化ロジンなどの変性ロジン類；グリコール、グリセリン、ペンタエリスリトールなどの多価アルコールとロジンまたは変性ロジン類とのエステル化物；テルペン系樹脂；脂肪族系、芳香族系、脂環族系または脂肪族−芳香族共重合系の炭化水素樹脂またはこれらの水素化物；フェノール樹脂；クマロン−インデン樹脂などが挙げられる。これらの粘着付与樹脂は１種を単独で用いてもよいし、２種以上を組み合わせて用いてもよい。
【０１５５】
本発明の粘着剤組成物に配合され得る、他の重合体としては、ポリブタジエン、ポリイソプレンなどの共役ジエン単独重合体、（スチレン−ブタジエン）ランダム共重合体、（スチレン−イソプレン）ランダム共重合体などの芳香族ビニル−共役ジエンランダム共重合体、（スチレン−ブタジエン）ブロック共重合体などの芳香族ビニル−共役ジエンブロック共重合体、ポリスチレンなどの芳香族ビニル単独重合体、イソブチレン系重合体、アクリル系重合体、エステル系重合体、エーテル系重合体、ウレタン系重合体、ポリ塩化ビニルなどの室温（２３℃）で弾性を有する重合体などが挙げられるが、これらに限定されるものではない。本発明の粘着剤組成物において、これらの重合体の含有量は、粘着剤組成物の全量に対して、２０質量％以下であることが好ましく、１０質量％以下であることがより好ましい。
【０１５６】
本発明の粘着剤組成物を調製するにあたり、炭化水素樹脂および／または水素化物、熱可塑性エラストマー、ならびに、さらに必要に応じて添加されるその他の成分を混合する方法は特に限定されず、たとえば、それぞれの成分を溶剤に溶解し均一に混合した後、溶剤を加熱などにより除去する方法、各成分をニーダーなどで溶融混合する方法などを挙げることができる。混合をより効率的に行う観点からは、これらの方法のなかでも溶融混合が好適である。なお、溶融混合を行う際の温度は、特に限定されるものではないが、通常１００〜２００℃の範囲である。
【０１５７】
本発明の粘着剤組成物は、種々の部材の接着に適用することが可能である。また、本発明の粘着剤組成物は、種々の用途に適用することが可能であり、その用途は限定されるものではないが、たとえば、ラベルの粘着剤層を形成するために用いることができる。すなわち、本発明の粘着剤組成物は、ラベル用粘着剤組成物として好適に使用することができ、ラベル用粘着剤組成物から得られるラベルは、粘着性能に優れると同時に、ダイカット性能に優れる。
【０１５８】
本発明の粘着剤組成物は、常法に従った、ラベルの製造に適用できる。ラベルは、本発明の粘着剤組成物からなる粘着剤層と支持体とを備えることが好ましい。粘着剤層は、通常、本発明の粘着剤組成物を支持体上に塗布し、乾燥して形成することができる。
【０１５９】
用いる支持体としては、特に限定されず、例えば、クラフト紙、和紙、上質紙及び合成紙等の紙類；綿布、スフ布及びポリエステル布等の布類；セロハンフィルム、ポリ塩化ビニルフィルム、ポリプロピレンフィルム及びポリエチレンフィルム等の樹脂フィルム；アルミニウム箔及び銅箔等の金属箔；ポリエステル製不織布及びレーヨン製不織布等の不織布等が挙げられる。
【０１６０】
これらの支持体は、予め、その表面をコロナ放電処理したり、プライマリーコーティング剤を塗布したりしたものであってもよい。
【０１６１】
塗布方法は、特に限定されず、従来公知の方法が採用できる。例えば、本発明の粘着剤組成物を適当な有機溶媒に溶解して粘度調整を行い、得られた塗布液を塗布する方法、粘着剤組成物を加熱溶融して直接塗布する方法、乳化剤を用いて、粘着剤組成物を水に分散させて、エマルジョンを調製し、このエマルジョンを塗布する方法等が採用できる。
【０１６２】
粘着剤組成物を溶解させる有機溶媒としては、例えば、ｎ−ヘキサン及びシクロヘキサン等の脂肪族炭化水素；ベンゼン、トルエン及びキシレン等の芳香族炭化水素；これらのハロゲン化物等を挙げることができる。
【０１６３】
ラベルは、粘着剤組成物を含む塗布液を支持体上に塗布し、乾燥することで、粘着剤層を形成し、製造することができる。また、ラベルは、粘着剤組成物を、加熱することにより溶融させ、得られた溶融物を、剥離シートの剥離剤層上に塗布し、必要に応じて乾燥させ、粘着剤層を形成し、その後、支持体と貼り合わせる方法（転写塗工法）により製造してもよい。または、ラベルは、粘着剤組成物を、加熱することにより溶融させ、得られた溶融物を、支持体に直接塗布し、必要に応じて乾燥させて粘着剤層を形成し、その後、粘着剤層と、剥離シートの剥離剤層とを貼り合わせる方法（直接塗工法）により製造してもよい。
【０１６４】
得られる粘着剤層は、本発明の粘着剤組成物を用いて形成されたものであるため、粘着性能に優れ、且つ、ダイカット性能にも優れる。
粘着剤層の厚みは、通常１０μｍ〜１００μｍ、好ましくは２０μｍ〜７０μｍである。
【０１６５】
本発明の粘着剤組成物を用いて得られるラベルは、その使用用途に応じ、適宜な形状に切断、打ち抜き加工等されたものであってもよい。さらに、本発明の粘着剤組成物を用いたラベルが有する粘着剤層は連続的に形成されたものに限定されない。例えば、点状、ストライプ状等の、規則的あるいはランダムなパターンに形成された粘着剤層であってもよい。
【実施例】
【０１６６】
以下に、実施例および比較例を挙げて本発明を具体的に説明する。以下において、特記しない限り「部」は質量基準である。なお、試験、評価は以下によった。
【０１６７】
〔数平均分子量、重量平均分子量、Ｚ平均分子量および分子量分布〕
試料となる炭化水素樹脂について、ゲル・パーミエーション・クロマトグラフィー分析し、標準ポリスチレン換算値の数平均分子量（Ｍｎ）、重量平均分子量（Ｍｗ）およびＺ平均分子量（Ｍｚ）を求め、分子量分布は、Ｍｗ／Ｍｎの比またはＭｚ／Ｍｗの比で示した。なお、ゲル・パーミエーション・クロマトグラフィー分析は、測定装置として、東ソー社製「ＨＬＣ−８３２０ＧＰＣ」を使用し、カラムは東ソー社製「ＴＳＫｇｅｌ  ＳｕｐｅｒＭｕｌｔｉｐｏｒｅＨＺ」を３本連結したものを用い、テトラヒドロフランを溶媒として、４０℃、１．０ｍｌ／ｍｉｎの流量で測定した。
【０１６８】
〔軟化点（℃）〕
試料となる炭化水素樹脂について、ＪＩＳ  Ｋ２２０７に準拠して、環球法により測定した。
【０１６９】
〔ブロック共重合体組成物およびブロック共重合体組成物中の各ブロック共重合体の重量平均分子量〕
流速０．３５ｍＬ／分のテトラヒドロフランをキャリアとする高速液体クロマトグラフィによりポリスチレン換算分子量として求めた。装置はＨＬＣ８２２０（東ソー社製）、カラムはＳｈｏｄｅｘ（登録商標）〔昭和電工社製、ＫＦ−４０４ＨＱ〕を３本連結したもの（カラム温度４０℃）、検出器は示差屈折計および紫外検出器を用い、分子量の較正はポリマーラボラトリー社製の標準ポリスチレン（５００から３００万）の１２点で実施した。
【０１７０】
〔ブロック共重合体組成物中の各ブロック共重合体の含有量〕
上記の高速液体クロマトグラフィにより得られたチャートの各ブロック共重合体に対応するピークの面積比から求めた。
【０１７１】
〔ブロック共重合体のポリ芳香族ビニルブロックの重量平均分子量〕
Ｒｕｂｂｅｒ  Ｃｈｅｍ．  Ｔｅｃｈｎｏｌ．，４５，１２９５（１９７２）に記載された方法に従い、ブロック共重合体をオゾンと反応させ、水素化リチウムアルミニウムで還元することにより、ブロック共重合体のポリイソプレンブロックを分解した。具体的には、以下の手順で行なった。すなわち、モレキュラーシーブで処理したジクロロメタン１００ｍＬを入れた反応容器に、試料を３００ｍｇ溶解させた。この反応容器を冷却槽に入れ−２５℃としてから、反応容器に１７０ｍＬ／分の流量で酸素を流しながら、オゾン発生器により発生させたオゾンを導入した。反応開始から３０分経過後、反応容器から流出する気体をヨウ化カリウム水溶液に導入することにより、反応が完了したことを確認した。得られた反応液を反応液１とする。
次いで、内部を窒素置換した別の反応容器に、ジエチルエーテル５０ｍＬと水素化リチウムアルミニウム４７０ｍｇを仕込み、氷水で反応容器を冷却しながら、この反応容器に、反応液１をゆっくり滴下した。そして、反応容器を水浴に入れ、徐々に昇温して、４０℃で３０分間還流させた。反応終了後、溶液を攪拌しながら、反応容器に希塩酸を少量ずつ滴下し、水素の発生がほとんど認められなくなるまで滴下を続けた。得られた反応液を反応液２とする。反応液２中に生じた固形の生成物を濾別し、濾別した固形の生成物に１００ｍＬのジエチルエーテルを加え、全容を１０分間撹拌した後、濾過することにより、抽出液を得た。この抽出液と、濾別した際の濾液とを合わせ、合わせた溶液から溶媒を留去することにより、固形の試料を得た。
このようにして得られた試料につき、上記の重量平均分子量の測定法に従い、重量平均分子量を測定し、その値をポリ芳香族ビニルブロックの重量平均分子量とした。
【０１７２】
〔ブロック共重合体のポリイソプレンブロックの重量平均分子量〕
それぞれ上記のようにして求められた、ブロック共重合体の重量平均分子量から、対応するポリ芳香族ビニルブロックの重量平均分子量を差し引き、その計算値に基づいて、ポリイソプレンブロックの重量平均分子量を求めた。
【０１７３】
〔ブロック共重合体の芳香族ビニル単量体単位含有量〕
上記の高速液体クロマトグラフィの測定における、示差屈折計と紫外検出器との検出強度比に基づいて求めた。なお、予め、異なる芳香族ビニル単量体単位含有量を有する共重合体を用意し、それらを用いて、検量線を作成した。
【０１７４】
〔ブロック共重合体組成物（全体）の芳香族ビニル単量体単位含有量〕
１Ｈ−ＮＭＲの測定に基づき求めた。
【０１７５】
〔破断強度および破断伸び〕
１７０℃でプレス成形した粘着剤組成物の１ｍｍ厚シートを用い、ＪＩＳ  Ｋ  ６２５１に準じた方法で、破断強度及び破断伸びを測定した。ダンベル形状は、ＪＩＳ−７１１３−２（１／２サイズ）を用いた。
【０１７６】
〔ダイカット性能〕
厚さ５５μｍのポリエステルフィルムに、粘着剤組成物を塗工し、Ａ４サイズの粘着フィルムを作製した。粘着フィルムを、剥離紙に貼り付け、ラベルを作製し、得られたラベルを１０枚重ねて、サンプルとした。サンプルを、ギロチンカッターを使用して切断して、ギロチンカッターの刃の汚れの有無、および、粘着剤組成物の糸引きの有無を、目視により観察して、以下の基準で評価した。
カッティング後の刃の様子
〇：汚れが観察されなかった
×：汚れが観察された
カッティング後の糸引きの有無
〇：糸引きが観察されなかった
×：糸引きが観察された
【０１７７】
〔製造例１〕
重合反応器にシクロペンタン３６．９部、シクロペンテン１５．２部およびトルエン２．１部の混合物を仕込み、５５℃に昇温した後、三塩化アルミニウム０．７５部を添加した。引き続き、１，３−ペンタジエン６８．７部、シクロペンテン１２．２部およびイソブチレン２．４部からなる混合物を、６０分間に亘り温度７０℃を維持して、重合反応器に連続的に添加しながら重合を行なった。その後、水酸化ナトリウム水溶液を重合反応器に添加して、重合反応を停止した。この時の重合転化率は、８５％であった。なお、重合反応時の重合反応器中の成分の種類および量は、単量体混合物を構成する成分（付加重合性成分）、溶媒に相当する成分（非付加重合性成分）、および重合触媒に区分して、表１にまとめて示した。重合停止により生成した沈殿物をろ過により除去した後、得られた重合体溶液を蒸留釜に仕込み、窒素雰囲気下で加熱し、重合溶媒と未反応単量体を除去した。次いで、２４０℃以上で、飽和水蒸気を吹き込みながら、低分子量のオリゴマー成分を留去した。溶融状態の樹脂１００部に対して、老化防止剤としてペンタエリスリトールテトラキス［３−（３，５−ジ−ｔ−ブチル−４−ヒドロキシフェニル）プロピオネート］（商品名「イルガノックス（登録商標）１０１０」、ＢＡＳＦ社製）０．２部を添加し、混合した後、蒸留釜から溶融樹脂を取り出し、室温まで放冷して、炭化水素樹脂を得た。得られた炭化水素樹脂の物性を測定した。結果を表１に示す。
【０１７８】
〔製造例２〜７〕
重合反応器に添加する成分の種類および量を表１に示すとおりに変更した以外は、製造例１と同様にして、炭化水素樹脂を得て、製造例１と同様に物性を測定した。結果を表１に示す。
【０１７９】
【表１】
2020050762.tif 000002
【０１８０】
〔ブロック共重合体組成物の製造例〕
耐圧反応器に、シクロヘキサン２３．３ｋｇ、Ｎ，Ｎ，Ｎ’，Ｎ’−テトラメチルエチレンジアミン（以下、ＴＭＥＤＡと称する）２．８ミリモルおよびスチレン１．３１ｋｇを添加し、４０℃で攪拌しているところに、ｎ−ブチルリチウム９２．１０ミリモルを添加し、５０℃に昇温しながら１時間重合した。スチレンの重合転化率は１００％であった。
引き続き、５０〜６０℃を保つように温度制御しながら、反応器にイソプレン６．６１ｋｇを１時間にわたり連続的に添加した。
イソプレンの添加を完了した後、さらに１時間重合し、この後、反応器に重合停止剤としてメタノールを６４．３ミリモル添加して１時間重合停止反応を行い、活性末端を有するジブロック鎖の一部の活性末端を失活させることにより、スチレン−イソプレンジブロック共重合体を形成させた。
この後、５０〜６０℃を保つように温度制御しながら、スチレン０．８０ｋｇを１時間にわたり連続的に添加した。スチレンの添加を完了した後、さらに１時間重合し、トリブロック鎖を形成させた。スチレンの重合転化率は１００％であった。この後、重合停止剤としてメタノール３００ミリモルを添加して、混合することにより、トリブロック鎖の活性末端を全て失活させて、スチレン−イソプレン−スチレントリブロック共重合体を形成させた。
以上のようにして得られたブロック共重合体組成物を含む反応液の一部を取り出し、上記測定方法に従ってブロック共重合体組成物を評価した。結果を表２に示す。
【０１８１】
以上のようにして得られた反応液１００部（重合体成分を３０部含有）に、酸化防止剤として、２，６−ジ−ｔｅｒｔ−ブチル−ｐ−クレゾール０．３部を加えて混合し、混合溶液を少量ずつ８５〜９５℃に加熱された温水中に滴下して溶媒を揮発させて析出物を得て、この析出物を粉砕し、８５℃で熱風乾燥することにより、ブロック共重合体組成物を回収した。
【０１８２】
【表２】
2020050762.tif 000003
【０１８３】
〔実施例１〕
上記の製造例で得られたブロック共重合体組成物１００部を攪拌翼型混練機に投入し、これに製造例１で得られた炭化水素樹脂１５０部、軟化剤（商品名「サンピュアＮ９０」、ナフテン系プロセスオイル、日本サン石油社製）５０部および酸化防止剤（商品名「イルガノックス１０１０」、ＢＡＳＦ社製）１．５部を添加して系内を窒素ガスで置換したのち、１６０〜１８０℃で１時間混練することにより、粘着剤組成物を調製した。
【０１８４】
得られた粘着剤組成物を用いて、上記した方法により、破断強度および破断伸びを測定し、ダイカット性能を評価した。結果を表３に示す。
【０１８５】
〔実施例２〜６，比較例１〜３〕
表３に記載の配合に変更した以外は、実施例１と同様にして、粘着剤組成物を調製し、実施例１と同様に評価した。結果を表３に示す。なお、実施例５などにおいて用いた軟化剤は、「ナイフレックス２２２Ｂ」（商品名）、ナフテン系プロセスオイル、ナイナス社製である。
【０１８６】
【表３】
2020050762.tif 000004
【０１８７】
表３より、以下の点が確認できる。
すなわち、トリブロック共重合体およびジブロック共重合体を含有し、重合体成分全体に占める芳香族ビニル単量体単位の含有割合が１０〜３０質量％であるブロック共重合体組成物と、芳香族単量体単位が全単量体単位に対して４０質量％以下であって、Ｚ平均分子量が５，０００以上の炭化水素樹脂とを含有し、破断強度が６．０ＭＰａ未満、かつ破断伸びが１，３００％未満である粘着剤組成物を用いて得られるラベルは、刀を汚すことなく、また、粘着剤組成物が糸を引くことなく、ギロチンカッターにより切断することができた。したがって、上記粘着剤組成物は、ダイカット性能に優れることが分かった（実施例１〜６）。
一方、ブロック共重合体組成物とＺ平均分子量が小さすぎる炭化水素樹脂とを含有し、破断強度および破断伸びが大きすぎる粘着剤組成物を用いて得られるラベルは、ギロチンカッターにより切断すると、刀が汚れてしまい、粘着剤組成物が糸を引いた（比較例１〜３）。